КОМПОЗИТЫ СМЕШАННЫХ ОКСИДОВ МЕТАЛЛОВ ДЛЯ НАКОПЛЕНИЯ КИСЛОРОДА

1. Композит смешанных оксидов металлов включает:
твердый раствор оксид церия-оксид циркония, который необязательно дополнительно включает, по меньшей мере, один оксид редкоземельного металла, отличающийся от оксида церия; и
оксид алюминия в количестве в диапазоне от 1 до меньше чем 30 мас. % композита;
2
где композит смешанных оксидов металлов после 12 часов гидротермического старения при 1050°C, имеет восстановительную способность оксида церия, по меньшей мере, 50% в H-TPR при температуре до 900°C.
2. Композит смешанных оксидов металлов по п. 1, где оксид алюминия сформирован путем применения прекурсора коллоидного оксида алюминия.
3. Композит смешанных оксидов металлов по п. 1, где содержание оксида алюминия находится в диапазоне от 5 до меньше чем 20 мас. % композита.
4. Композит смешанных оксидов металлов по п. 1, где объем порового пространства в диапазоне радиуса пор 30-1000 Å составляет 35 об. % или более совокупного общего объема порового пространства после 12 часов гидротермического старения при 1050°C.
2
2
5. Композит смешанных оксидов металлов по п. 1, где площадь поверхности находится в диапазоне от 24 м/г до 80 м/г после 12 часов гидротермического старения при 1050°C.
6. Композит смешанных оксидов металлов по п. 1, включающий, по массе композита:
оксид алюминия в диапазоне от 5% до меньше чем 20%;
оксид церия в диапазоне от 1% до 50%;
оксид циркония в диапазоне от 10% до 70 мас. %;
оксиды редкоземельных металлов, отличающиеся от оксида церия, в диапазоне от 0% до 20%.
7. Способ получения композита смешанных оксидов металлов, включающего оксид церия, оксид циркония и оксид алюминия, способ включает:
формирование водного раствора, включающего соль церия, соль циркония, и необязательно, по меньшей мере, одну соль редкоземельного металла, отличающуюся от соединения церия;
обеспечение источника оксида алюминия в количестве, которое приводит к содержанию оксида алюминия в диапазоне от 1 до меньше чем 30 мас. % в композите;
смешивание водного раствора и источника оксида алюминия до образования смеси;
доведение pH смеси основным агентом до образования сырого осадка;
отделение сырого осадка, чтобы получить отделенный осадок; и
прожаривание отделенного осадка при температуре, по меньшей мере, 600°C до образования композита смешанных оксидов металлов.
8. Способ по п. 7, где источник оксида алюминия представляет собой суспензию коллоидного оксида алюминия.
9. Способ по п. 7, дополнительно включающий обработку гидротермично сырого осадка при температуре, по меньшей мере, 80°C.
10. Способ по п. 7, дополнительно включающий обработку сырого осадка анионогенным сурфактантом, катионогенным сурфактантом, цвиттер-ионогенным сурфактантом, неионогенным сурфактантом, полимерным сурфактантом или их комбинацией.
11. Катализатор для обработки выхлопного газа двигателя, включающий каталитический материал, наносимый на субстрат, каталитический материал включает:
композит смешанного оксида металла по п. 1, который применяют в качестве компонента накопления кислорода или подложки благородного металла, и
компонент благородного металла, выбранный из группы, включающей палладий, родий, платину и их комбинации.
12. Катализатор по п. 11, где катализатор представляет собой катализатор тройной конверсии, и каталитический материал является эффективным, чтобы значительно одновременно окислять углеводороды и монооксид углерода и восстанавливать оксиды азота.
13. Катализатор по п. 11, где катализатор представляет собой катализатор дизельного окисления, и каталитический материал является эффективным, чтобы значительно одновременно окислять углеводороды и монооксид углерода.
14. Система послеобработки выбросов для обработки потока выхлопных газов из двигателя, включающая катализатор по п. 11 в связи потока с потоком выхлопных газов.
15. Способ обработки потока выхлопных газов, включающий прохождение потока выхлопных газов через катализатор по п. 11.